(57)【要約】【課題】  溶鋼中のアルミナ介在物の付着抑制に優れ、かつ、耐溶損性および耐スポーリング性に優れた鋼の連続鋳造用浸漬ノズルを提供する。【解決手段】  アルミナ−カーボン質ノズル本体の内周壁面に、３５〜５５質量％のシリカ粒および４５〜６５質量％のムライト粒から構成され、前記シリカ粒の粒度構成について０．２ｍｍ以下のものが８０質量％以上で平均粒度が５０〜２００μｍであり、前記ムライト粒の粒度構成について０．５ｍｍ以下のものが８０質量％以上で平均粒度が１０〜１００μｍであり、不可避不純物の合計量が５質量％以下である耐火物の内層を配置してなること。【選択図】図２
2010253546.tif 000002
【特許請求の範囲】
【請求項１】
鋼の連続鋳造用浸漬ノズルにおいて、アルミナ−カーボン質ノズル本体の内周壁面に、３５〜５５質量％のシリカ粒および４５〜６５質量％のムライト粒から構成され、前記シリカ粒の粒度構成について０．２ｍｍ以下のものが８０質量％以上で平均粒度が５０〜２００μｍであり、前記ムライト粒の粒度構成について０．５ｍｍ以下のものが８０質量％以上で平均粒度が１０〜１００μｍであり、不可避不純物の合計量が５質量％以下である耐火物の内層を配置してなることを特徴とする鋼の連続鋳造用浸漬ノズル。
【請求項２】
前記内層が５質量％以下の添加物を含有することを特徴とする請求項１に記載の連続鋳造用浸漬ノズル。
【請求項３】
シリカ粒としての非晶質の溶融シリカを２０質量％以上含むことを特徴とする請求項１または請求項２に記載の連続鋳造用浸漬ノズル。
【発明の詳細な説明】
【技術分野】
【０００１】  本発明は、鋼の連続鋳造に用いられる浸漬ノズルに関するものである。
【背景技術】
【０００２】  鋼の連続鋳造において、溶鋼をタンディッシュからモールドへ導入するため、浸漬ノズルが使用されている。ノズルの材料としては、耐スポーリング性および耐食性が優れるＳｉＯ２を２０質量％程度、Ｃ（カーボン）を２５質量％程度含むアルミナ−カーボン質を使うのが一般的である（ノズル外側のスラグライン部位２にはジルコニア−カーボン質を使用。図１）。しかし、この材質のノズルをアルミキルド鋼の鋳造に適用する際、溶鋼と接するノズルの内周壁面にアルミナ系付着物が生成し、ノズルの内孔部６が閉塞する現象がしばしば生じる。この現象は連続鋳造の生産性を低下させ、また操業の安定性および鋼の品質を悪化させるので、それを防止しなければならない。【０００３】  ノズルの閉塞を防ぐため、現在溶鋼ヘアルゴンなどの不活性ガスを吹き込む方法が一般的に採用されている。しかし、この方法ではガス流量が小さいときは十分な付着防止効果が得られず、ガス流量が大きいときは鋼に大量の気泡起因欠陥が生じる。それゆえ、連鋳工程での安定的使用に必要な基本性能を具備すると同時に、アルミナ付着を防止できる耐付着性を兼ね備えた浸漬ノズル用材料の開発が重要となっている。【０００４】  付着防止材料についての検討は、従来からなされている。「ノズルの内壁に付着しているＡｌ２Ｏ３と反応して低融点の液相を生成させ、この液相が溶鋼の流れとともに流出していくとすれば、ノズルの閉塞が生じない」という考え方が古くから知られている。この考え方にしたがって、例えば、「１０〜５０重量％のＣ、１５〜３０重量％のＣａＯ、３５〜６５重量％のＺｒＯ２」の組成を有する耐火物を浸漬ノズル内孔部壁面の耐火物とすることが特開平３−１３８０５４号公報に開示されている（以下、特許文献１とする）。【０００５】  また、ＳｉＯ２を含有するアルミナ−カーボン材質では、「高温でＳｉＯ２とＣが反応し、ＣＯおよびＳｉＯガスが発生する。これらのガスはノズルと溶鋼の界面へ拡散し、そこで溶鋼中のアルミニウム成分と反応してノズルの稼動面に網目状のアルミナ層を生成させる。この網目状アルミナ層が溶鋼中アルミナ介在物付着の起点になりやすく、その生成によってノズルの閉塞が生じやすい」とのことが考えられている。それゆえ、シリカレスまたはカーボンレスの浸漬ノズル用材料が提案されている。例えば、ＳｉＯ２成分の含有量が５重量％以下であって、Ａｌ２Ｏ３（あるいはＭｇＯ、ＺｒＯ２）が９０重量％以上の「カーボンレス高Ａｌ２Ｏ３（あるいは高ＭｇＯ、高ＺｒＯ２）質の耐火物」をスリーブとして、浸漬ノズルの内孔に挿入する浸漬ノズルが、特開平３−２４３２５８号公報に開示されている（以下、特許文献２という）。【０００６】  さらに、溶鋼と接触するノズル内壁に５〜５０重量％のＳｉＯ２、５０〜９５重量％のＡｌ２Ｏ３を含み、かつＣ含有率を５重量％以下とした組成の耐火物で構成する連続鋳造用浸漬ノズルが、特開平７−５１８１９号公報に開示されている（以下、特許文献３という）。【０００７】  なお、本発明者らは、特開平１１−２１６５４３号公報においてノズル本体の内周壁面にＳｉＯ２が７０重量％以上で、Ａｌ２Ｏ３、ＭｇＯ、ＣａＯ、ＺｒＯ２、ＴｉＯ２、ＭｎＯ２、Ｆｅ２Ｏ３の１種または２種以上が３０重量％未満の組成を有する耐火物の内層を配置してなる連続鋳造用ノズルを開示している（以下、特許文献４という）。また、ノズルをＡｌ／Ｍｎ（濃度比）が０．１以上の鋼鋳造に適用する場合は、内層の組成はＳｉＯ２が７０重量％以上、ＭｇＯ、ＣａＯ、ＴｉＯ２、ＭｎＯ２、Ｆｅ２Ｏ３の１種または２種以上が５〜３０重量％未満であり、Ａｌ／Ｍｎ（濃度比）が０．１未満の鋼鋳造に適用する場合は、内層の組成はＳｉＯ２が７０重量％以上、Ａｌ２Ｏ３および／またはＺｒＯ２が５〜３０重量％未満であるとしている。
【先行技術文献】
【０００８】
【特許文献１】特開平３−１３８０５４号公報
【特許文献２】特開平３−２４３２５８号公報
【特許文献３】特開平７−５１８１９号公報
【特許文献４】特開平１１−２１６５４３号公報
【非特許文献１】「材料とプロセス」Ｖｏｌ．８（１９９５），ｐ．７１，（社）日本鉄鋼協会
【発明の概要】
【発明が解決しようとする課題】
【０００９】  本発明者らは、浸漬ノズル用材料とアルミキルド溶鋼との反応についてさらに研究を重ね、従来発明された材料の不十分な点が判明した。【００１０】  例えば、前記の特許文献１では、耐火物の配合原料である“ＺｒＯ２−ＣａＯ原料”の鉱物相は、“ＺｒＯ２とＣａＯ・ＺｒＯ２”であり、通常の鋳造温度の１５５０〜１６００℃の範囲では溶鋼中のアルミニウムなどの溶存元素とほとんど反応せず、またアルミナ介在物と反応しても液相は生成しない（非特許文献１）。したがって、この材質でノズルの閉塞を防止することは困難である。【００１１】  特許文献２では、スリーブの材料はカーボンレス高Ａｌ２Ｏ３（あるいは高ＭｇＯ、高ＺｒＯ２）質で、アルミキルド溶鋼との反応性が小さく、また濡れ性が悪いため、スリーブに近づいている溶鋼中のアルミナ介在物がその表面に付着しやすい。なお、スリーブが気孔率の小さい緻密なものである場合は、これらの材料の熱膨張率が大きいので、使用中にスリーブに亀裂が生じ、またノズルの本体に対するスリーブの膨張力が強くノズルが割れてしまうという問題も含まれる。スリーブが一定量の気孔を含む非緻密なものであると、熱膨張が弱く、使用中に亀裂および割れが生じる可能性が小さくなるが、スリーブ稼働面での網目状アルミナ層の形成は避けられない。これは、Ａｌ２Ｏ３、ＭｇＯおよびＺｒＯ２はいずれもアルミキルド鋼との反応性が小さく、使用中にスリーブの稼働面に緻密層は生成できず、アルミナ−カーボン質の本体内で生じるＳｉＯおよびＣＯガスはスリーブ中の気孔を通して溶鋼へ拡散し、溶鋼中のアルミニウムと反応するためである。これによって、アルミナ付着は、スリーブが緻密な場合に比べてより速くなる。【００１２】  特許文献３では、内壁の耐火物が緻密な場合、特許文献２と同様に亀裂や割れが生じる。内壁の耐火物が非緻密な場合は、内壁中のＳｉＯ２含有量が低い範囲（約３０重量％以下）では、そのＳｉＯ２が高温で内壁中のＡｌ２Ｏ３と反応してムライトとなり、ムライトがアルミキルド溶鋼と液相を生成させず、Ａｌ２Ｏ３を生成させるため、結局溶鋼中アルミナ介在物の付着は避けられない。また、ＳｉＯ２含有量が高い範囲（約３０〜５０重量％）では、Ａｌ２Ｏ３とムライトを生成させる以外のＳｉＯ２が溶鋼と反応し液相を生成させ、この液相によって内層中の気孔の一部に液相が充満し、内壁の組織は緻密になる傾向があるが、液相の量が全体の組織に対して少なく、組織緻密化程度が不十分で、同様に本体からのＳｉＯおよびＣＯガスによる網目状アルミナ層の生成は避けられない。【００１３】  特許文献４の場合は、内層のＳｉＯ２含有量が７０重量％以上なので、溶鋼と十分な量の液相を生成させ、ノズルの閉塞を防止するが、実際の連続鋳造生産において、同じ浸漬ノズルにより連続的にＡｌ／Ｍｎ（濃度比）が異なるアルミキルド鋼を鋳造する場合が少なくなく、この場合はノズルの内層が大きく溶損することがある。【００１４】  本発明の目的は、Ａｌ／Ｍｎ（濃度比）が異なるアルミキルド鋼に対して優れる付着防止効果を示し、また十分な耐溶損性および耐スポーリング性を有する浸漬ノズルを提供することにある。
【課題を解決するための手段】
【００１５】  アルミナ−カーボン質浸漬ノズルの本体の内周壁面に、３５〜５５質量％のシリカ粒および４５〜６５質量％のムライト粒から構成され、前記シリカ粒の粒度構成について０．２ｍｍ以下のものが８０質量％以上で平均粒度が５０〜２００μｍであり、前記ムライト粒の粒度構成について０．５ｍｍ以下のものが８０質量％以上で平均粒度が１０〜１００μｍであり、不可避不純物の合計量が５質量％以下である耐火物の内層を配置してなることを特徴とする。【００１６】  また、前記内層が５質量％以下の添加物を含有することを特徴とする。
【発明の効果】
【００１７】  本発明の浸漬ノズルは、アルミキルド鋼鋳造時に生じるアルミナ付着の問題を有効に防止することができる。同時に、当該浸漬ノズルは十分な耐溶損性および耐スポーリング性を有し、安定的な使用が可能である。本発明の浸漬ノズルの適用によって、連続鋳造の生産性、操業の安定性および鋼の品質が顕著に向上する。
【図面の簡単な説明】
【００１８】
【図１】慣用の浸漬ノズルの断面図である。
【図２】本発明の浸漬ノズルの１例の断面図である。
【図３】本発明の浸漬ノズルの１例の断面図である。
【図４】本発明の浸漬ノズルの１例の断面図である。
【図５】本発明の浸漬ノズルの１例の断面図である。
【発明を実施するための形態】
【００１９】  本発明者らは、耐火物を構成する原料の成分、鉱物相および粒度が異なる耐火物とアルミキルド溶鋼との反応について系統的に検討した結果、シリカームライト系耐火物の溶鋼中アルミナ介在物の耐付着性について、耐火物中のシリカおよびムライト含有量という化学的因子のみではなく、シリカおよびムライト原料粒度という物理的因子も大いに関与することが判明し、アルミナ−カーボン質浸漬ノズル本体の内周壁面に、３５〜５５質量％のシリカおよび４５〜６５質量％のムライトから構成され、シリカの粒度構成について０．２ｍｍ以下のものが８０質量％以上で、平均粒度が５０〜２００μｍであり、ムライトの粒度構成について０．５ｍｍ以下のものが８０質量％以上で、平均粒度が１０〜１００μｍである耐火物の内層を配置してなることを特徴とする浸漬ノズルについての本発明を完成させた。
【００２０】  本発明の浸漬ノズルにおいて、内層の組成および粒度構成はいずれも所定の条件を満たすことが重要である。これによって、使用開始のとき内層の稼働面においてＳｉＯ２−ＭｎＯ−ＦｅＯ−Ａｌ２Ｏ３系の溶融ガラス相に固体のムライトの粒子が均一に分散する微組織を有する緻密層が速やかに形成し、アルミナ介在物の付着が抑制される。溶融ガラス相の生成は、シリカとアルミキルド溶鋼中のＡｌとＭｎとの反応によるものである。アルミナ付着の抑制は、緻密層の形成によってアルミナ−カーボン質ノズル本体からのＳｉＯおよびＣＯガスの溶鋼への拡散が遮断され、網目状アルミナ層は生成できなくなること、ムライト粒子の周囲に溶融ガラス相が分布するので、ムライトと溶鋼が接触せず、両者間の反応によるアルミナの生成は避けられること、溶融ガラス相と溶鋼の濡れ性が良く、溶鋼中アルミナ介在物が溶融ガラス相に付着し難いことによるものである。
【００２１】  また、その緻密層は溶融ガラス相に適した量および大きさのムライト粒子が均一に分散するもので、一定の粘度を持ち、溶鋼の流れへ流失し難く、稼働面に長時間保持できる。これによって、その内層は耐溶損性が高い特徴も有する。
【００２２】  使用時間が長く、または溶鋼の流れが非常に激しく緻密層の流失が生じた場合でも、内層中のシリカと溶鋼が速やかに反応し、新しい緻密層が生成するので、付着防止効果が長時間維持する。
【００２３】  なお、内層は適した粒度構成を有するため、使用中にノズル本体に対する膨張力が小さく、ノズルの耐スポーリング性を確保することができる。
【００２４】  シリカ含有量が３５質量％未満であり、またはムライト含有量が６５質量％を超える場合は、溶融ガラス相の生成量が少なく、またはムライトの量が多過ぎ、緻密層は形成できず、また一部のムライト粒子と溶鋼が接触するため、アルミナ−カーボン質本体からのＣＯおよびＳｉＯガスと溶鋼の反応およびムライトと溶鋼の反応によるアルミナ層の生成は避けられず、ノズルの付着防止効果は小さい。
【００２５】  シリカ含有量が５５質量％を超え、またはムライト含有量が４５質量％未満である場合では、Ａｌ濃度が低く、Ｍｎ濃度が高いアルミキルド鋼を鋳造する際は溶融相の生成量が多過ぎ、内層は溶損することがある。
【００２６】  シリカおよびムライト粒度の制御も非常に重要である。シリカの適した粒度範囲は０．２ｍｍ以下のものが８０質量％以上で、平均粒度が５０〜２００μｍである。０．２ｍｍ以下のものが８０質量％未満であり、または平均粒度が２００μｍを超えると、溶融ガラス相の生成が遅く、アルミナ−カーボン質本体からのＣＯおよびＳｉＯガスと溶鋼の反応およびムライトと溶鋼の反応によるアルミナ層の生成は先に進行してしまう。
【００２７】  シリカの平均粒度が５０μｍ未満の場合は、生成した溶融ガラス相の連続性が悪く、上述した平均粒度が２００μｍを超える場合と同様な問題が生じることがある。
【００２８】  ムライトの適した粒度構成は０．５ｍｍ以下のものが８０質量％以上で、平均粒度が１０〜１００μｍである。
【００２９】  ０．５ｍｍ以下のものが８０質量％未満であり、または平均粒度が１００μｍを超えると、溶融ガラス相中のムライト粒子の分散が不均一となり、ムライト粒子が少ないところでは溶融ガラス相が流失してしまい、ムライト粒子が多いところでは溶融ガラス相の量が少なく、上述したシリカ含有量が３５質量％未満の場合と同様にアルミナ層が形成する。
【００３０】  ムライトの平均粒度が１０μｍ未満であると、ムライトにもＳｉＯ２成分が含まれるため、ムライト粒がシリカ粒の周囲に分布する組織が形成し、シリカと溶鋼が接触しなくなり、溶融ガラス相は生成できなくなることがある。
【００３１】  本発明の浸漬ノズルの本体としては、耐スポーリング性および耐食性が良い慣用のアルミナ−カーボン質を用いることができる。本発明の内層を本体の内周壁面の全体に配置しても良いし、内周壁面の一部に配置しても良い。図２〜５に本発明浸漬ノズル配材のいくつかの例を示す。
【００３２】  ノズルの成形において、内層を構成する耐火物の原料混合物とノズル本体を構成する耐火物の原料混合物とを同時に加圧成形して所定のノズル形状に成形する方法（一体成形法）と、予め成形されたノズル本体に、内層の耐火物を構成する原料配合物を内装充填する方法（内装法）のいずれによっても、ノズルを成形することができる。成形したノズルを乾燥後、焼成するかまたは不焼成とする。成形圧力を０．５〜２．０ｔ／ｃｍ２にし、焼成の場合は焼成温度を８００〜１２００℃にすることができる。また、不焼成の場合は、１００℃〜５００℃で加熱処理をすることができる。
【００３３】  ノズルの製造面から、一般的な考え方にしたがって原料の最大粒度を１ｍｍ以下にすることが必要である。原料の最大粒度が１ｍｍを超えると、充填や成形が難しく、またノズル吐出口などを機械加工する時に原料粒子の脱落が起こりやすい。なお、成形時には慣用の技術に従い、バインダーや充填性、成形性を向上させるための助剤を適量添加することができる。
【００３４】  また、内層の厚みを２〜１５ｍｍにすることが良い。２ｍｍ未満であると内層の強度が弱く、溶鋼流れの衝撃で内層が摩耗され、１５ｍｍを超えるとノズル全体の強度が低下し、使用中にノズルが折れる恐れがある。
【００３５】  内層のほかの特性改善の目的で、本発明の内層にシリカおよびムライト以外の酸化物、非酸化物や金属などの添加物を添加すること、例えば、高温強度アップのため金属Ｓｉ、ＳｉＣ、Ｂ４Ｃ、Ｓｉ３Ｎ４などを添加することができる。しかし、添加物の量を５質量％以下にすることが好ましい。同様に、原料における工業的に不可避の不純物も５質量％以下であることが好ましい。また、内層にはバインダーなど製造工程由来の残存カーボンが存在しても良いが、その量は５質量％以下であることが好ましい。不純物は５質量％を超えると、内層の付着防止特性は悪化することがある。
【００３６】  前記残存カーボンとしては、バインダー以外では還元焼成時に浸漬ノズルと共に詰めるコークス粉などからのカーボン沈積が挙げられる。
本発明に使用するシリカ粒には非晶質の溶融シリカが溶鋼との反応性に優れる点で好ましい。石英、クリストバライトなどの結晶質シリカも使用可能であるが、非晶質シリカが２０質量％以上含まれると溶融ガラス相の生成が速く、付着防止効果に優れる。
また、非晶質シリカは熱膨張率が低いため（表１を参照）、これを２０質量％以上含有することで、本発明品による内層の熱膨張率が低下し、ノズル全体の耐スポーリング性が向上する。
【００３７】
【表１】
2010253546.tif 000003
【００３８】  ムライト粒には電融品、焼結品のいずれも使用可能である。
実施例
【実施例１】
【００３９】  下記の実験方法により本発明品および比較品の耐アルミナ付着性、耐溶損性評価および耐スポーリング性を評価した。【００４０】  本発明品の内層または比較品の内層を有するアルミナ−カーボン質ルツボにアルミナキルド鋼を入れ、高周波炉によりアルゴン雰囲気において２０℃／分の昇温速度で１５８０℃まで昇温し、１時間保持した。実験後の内層表面での付着厚みを測定し、溶損が生じた場合は溶損の厚みを測定した。また、内層およびルツボ本体の亀裂有無を確認した。【００４１】  ルツボと内層のセットは一体成形方法により製造したもので、成形圧力は１ｔ／ｃｍ２である。また、成形体をブリーズ粉体の中に埋め込み、１０００℃で８時間焼成した。バインダーとしてフェノール樹脂を用いた。【００４２】  アルミナ−カーボン質ルツボの材質は慣用のもので、成分はＡｌ２Ｏ３：５５質量％、ＳｉＯ２：２０質量％、Ｃ：２５質量％である。ルツボの寸法は外径２００ｍｍ、厚み２０ｍｍ、内側の高さ２５０ｍｍであり、内層の厚みは５ｍｍである。【００４３】  鋼としては、成分が異なる２種類のアルミキルド鋼を用いた。鋼種ＡはＡｌ濃度が０．０５質量％、Ｍｎ濃度が０．３質量％で、Ａｌ／Ｍｎ（濃度比）が０．１７と高いものであり、鋼種ＢはＡｌ濃度が０．０３質量％、Ｍｎ濃度が１．５質量％で、Ａｌ／Ｍｎ（濃度比）が０．０２と低いものである。いずれの鋼種においても、アルミナ介在物が存在した。用いた鋼の重量は、２０ｋｇである。【００４４】比較のため、内層を持たないアルミナ−カーボン質ルツボについても同様な評価実験を行った。【００４５】
【表２】
2010253546.tif 000004
【００４６】
【表２】
2010253546.tif 000005
【００４７】
【表２】
2010253546.tif 000006
【００４８】  内層の原料組成の影響について調べた結果を表２に示す。ここで、いずれの試料においても、用いた原料の粒度は１ｍｍ以下である。詳細な粒度構成については、シリカ原料では０．２ｍｍ以下のものが９２質量％で、平均粒度が１３０μｍであり、シリカ原料以外の原料では０．５ｍｍ以下のものが９５質量％で、平均粒度が４５〜８０μｍである。内層の見掛け気孔率は、すべて約２０％である。【００４９】  表２に示している結果からわかるように、いずれの鋼種の場合でもアルミナ−カーボン質（比較品１）には最も厚い付着層が生じ、内層がＡｌ２Ｏ３（比較品２）、ＭｇＯ（比較品３）、ＺｒＯ２（比較品４）の比較品にも厚い付着層が生じた。それ以外の比較品では比較的厚い付着層が生じたり（比較品６、９）、大きく溶損したりした（比較品７、８）。また、比較品２の場合は内層に、比較品３の場合は内層とルツボ本体の両方に亀裂が発生した。これらに対して、本発明品では付着層の厚みが顕著に小さく、溶損が生じた場合（本発明品５）でも溶損量がわずかであり、またいずれも内層およびルツボ本体に亀裂は生じなかった。【００５０】
【表３】
2010253546.tif 000007
【００５１】
【表３】
2010253546.tif 000008
【００５２】
【表３】
2010253546.tif 000009
【００５３】
【表３】
2010253546.tif 000010
【００５４】  内層の原料の粒度構成の影響について調べた結果を表３に示す。それぞれ本発明品８、９と比較品１０、１３、本発明品１０、１１と比較品１１、１４、本発明品１２、１３と比較品１５、本発明品１４、１５と比較品１６を比較することによって、シリカおよびムライト原料の粒度構成は内層の耐付着性に大きな影響を与え、原料の組成および化学成分が同じであっても、原料の粒度構成は本発明の範囲でなければ、内層の耐付着性が顕著に低下することがわかる。
【実施例２】
【００５５】  次に、本発明浸漬ノズルの実際の連続鋳造での使用実績の例を、表４に示す結果を用いて説明する。【００５６】
【表４】
2010253546.tif 000011
【００５７】  本発明品１６は表２に示している本発明品４の内層を有する浸漬ノズルであり、比較品１７、１８はそれぞれ比較品６と８の内層を有する浸漬ノズルである。内層の厚みは５ｍｍで、本体は比較品１のアルミナ−カーボン質である。また、比較品１９は、内層を持たないアルミナ−カーボン質（比較品１）浸漬ノズルである。すべてのノズルのスラグライン部には慣用のジルコニア−カーボン質（ＺｒＯ２：８７質量％、Ｃ：１３質量％）が配置された。【００５８】  ノズルのいずれも、Ａｌ／Ｍｎ（濃度比）が高いアルミキルド鋼（Ｃ：０．００３、Ｓｉ：０．０１、Ｍｎ：０．２、Ａｌ：０．０５質量％）の６００トンの鋳造に使用された後、さらにＡｌ／Ｍｎ（濃度比）が低いアルミキルド鋼（Ｃ：０．０３、Ｓｉ：０．１、Ｍｎ：０．８、Ａｌ：０．０３質量％）の６００トンの鋳造に使用されたものである。【００５９】  表４の結果からわかるように、比較品１９、１７では厚い付着層、比較品１８では大きな溶損が生じているのに対して、本発明品１６では付着層の厚みが顕著に小さく、また溶損は生じていない。本発明の浸漬ノズルは優れる耐付着性、十分な耐溶損性および耐スポーリング性を有することが、実際の連続鋳造の結果によって裏付けられている。
【産業上の利用可能性】
【００６０】  本発明の鋼の連続鋳造用浸漬ノズルは、アルミキルド鋼の連続鋳造時にアルミナ介在物の付着抑制効果に優れると同時に、耐溶損性および耐スポーリング性にも優れているので、安定した連続鋳造操業に寄与することができる。
【符号の説明】
【００６１】  １  浸漬ノズル
２  スラグライン部位
３  本体
４  内層
５  吐出孔
６  内孔部
【図１】
2010253546.tif 000012
【図２】
2010253546.tif 000013
【図３】
2010253546.tif 000014
【図４】
2010253546.tif 000015
【図５】
2010253546.tif 000016